FR 3044962 A1 20170616 FR 1562116 A 20151210 1 VITRAGE MUNI D' UN DISPOSITIF CONDUCTEUR ELECTRIQUE ET POSSEDANT UNE RESISTANCE AMELIOREE AUX TESTS CYCLIQUES DE TEMPERATURE La présente invention porte sur un vitrage comprenant un élément de connexion électrique, son procédé de fabrication et son utilisation dans le domaine des vitrages pour véhicules. L'invention porte plus particulièrement sur un vitrage pour automobiles équipé d'une fonction électrique comme par exemple des vitrages chauffants ou dégivrants ou encore équipé d'antennes. Les fils chauffants, antennes ou autres capteurs présents dans les vitrages automobiles sont des pistes électroconductrices faites à partir d'une pâte conductrice, comme par exemple une pâte à l'argent sérigraphiée sur un substrat en verre, et sont connectés à un système d'alimentation électrique par l'intermédiaire de connecteurs soudés à la pâte conductrice. En raison des différences des coefficients d'expansion thermique des matériaux utilisés dans ces systèmes, des contraintes ou tensions mécaniques apparaissent pendant la fabrication et la manipulation des vitrages, induisant une fragilisation et l'apparition de fissures dans le vitrage, notamment au niveau de l'emplacement de ces connecteurs. Les alliages de soudure utilisés jusqu'à présent étaient généralement à base de plomb, donc à base d'un métal à ductilité élevée. Ceci permettait de passer les tests de résistance imposés par les constructeurs, sans qu'apparaissent des fissures telles qu'elles rendraient le vitrage non conforme pour l'utilisation souhaitée. Une directive européenne interdit actuellement d'utiliser ce type d'alliage à base de plomb et de nombreux travaux ont été réalisés en vue de trouver d'autres alliages de soudure susceptibles de remplacer les alliages à base de plomb. Un bon compromis est obtenu avec des alliages qui comprennent de l'étain, de l'argent et du cuivre. Ces alliages possèdent à la fois les bonnes propriétés permettant leur soudure et la robustesse nécessaire pour passer les tests actuels imposés par les fabricants automobiles. En parallèle de cette problématique liée à la suppression du plomb dans les alliages de soudure, 3044962 2 une sévérisation des tests de vieillissement réalisés sur les connecteurs a été opérée, en particulier sur les conditions des tests de cycle en température. Ces tests sont connus sous la terminologie anglophone de "Temperature Cycling Test" ou TCT. L'objectif de ces tests est de déterminer si le vitrage 5 peut résister à des montées et descentes en température successives et rapides, sans être fragilisé. Ces tests ont été mis au point pour accélérer les effets qui seraient provoqués par les différences de comportement thermique des différents composants du système. Le nouveau test impose des variations de température entre -40°C et +105°C, donc sur une plage de variation plus 10 importante que les tests précédents qui se limitaient à 90°C. Le nombre de cycle a également été modifié puisqu'il est passé de 10 cycles à un minimum de 60 cycles. Les nouvelles conditions du TCT imposent également que ces variations de température soient effectuées sous une tension de 14 V pendant les phases de montée en température, ce qui entraîne des échauffements 15 supplémentaires et correspond à des températures locales qui peuvent aller approximativement jusqu'à 120°C. Malgré les optimisations faites sur la forme du connecteur et le choix du matériau, les systèmes connus et utilisés actuellement ne sont pas assez résistants et des craquelures ou fissures peuvent apparaitre après les tests sévérisés. En effet, la rigidité plus 20 importante des alliages à base d'étain, d'argent et de cuivre, comparativement aux alliages à base de plomb, entraîne un transfert plus important des contraintes jusqu'au substrat. Les propriétés physiques de cet alliage combinées aux tests TCT plus sévères conduisent à une plus grande génération de défauts ou fissures dans les vitrages. Les températures plus 25 élevées atteintes entrainent également une expansion thermique plus importante du connecteur et de l'alliage de soudure, ce qui conduit à des sollicitations plus importantes de l'élément de connexion électrique dans son ensemble. Les vitrages munis de ce type de connecteur et d'alliage ne passent donc pas les critères imposés par ces tests et deviennent ainsi non 30 conformes aux critères imposés par les constructeurs. La présente invention porte sur un vitrage constitué d'un substrat comprenant un système de connexion électrique déposé sur le substrat, 3044962 3 composé d'au moins un connecteur électrique, une pâte conductrice métallique et un alliage de soudure, ledit système présentant une meilleure robustesse vis-à-vis des tests de comportement en température puisqu'il permet une réduction significative du nombre de fissures susceptibles de 5 pouvoir apparaitre dans le substrat après les tests de montée et descente en température. Un objet de la présente invention est un vitrage constitué d'un substrat dont au moins une partie comprend un élément conducteur électrique, ledit élément conducteur comprenant un connecteur en acier contenant du 10 chrome, soudé par un alliage de soudure à base d'étain, d'argent et de cuivre sur une piste électroconductrice, dans lequel la piste électroconductrice à base d'argent a une résistivité, mesurée à 25°C, inférieure ou égale à 3.5 pacm et un niveau de porosité inférieur à 20% ledit niveau de porosité étant mesuré par microscopie électronique à balayage sur une coupe 15 transversale de la partie du substrat comprenant la piste électroconductrice et ayant été préalablement polie par polissage ionique. Les inventeurs ont montré de façon surprenante qu'en choisissant un matériau particulier pour le connecteur, un type d'alliage de soudure spécifique et une pâte conductrice à l'argent présentant à la fois un faible 20 niveau de porosité et une faible résistance spécifique, il était possible d'obtenir un système de connexion électrique pour vitrage automobile qui résiste aux nouvelles conditions des tests TCT. La piste électroconductrice à base d'argent est une pâte d'argent frittée comprenant un mélange de poudre d'argent et de fritte de verre. 25 Le niveau de porosité de la piste électroconductrice en argent est déterminé par microanalyse de la couche de pâte d'argent déposée par sérigraphie sur au moins une partie du substrat. Des observations au microscope électronique à balayage sont effectuées sur une coupe transversale de la partie du substrat revêtu de ladite piste 30 électroconductrice. L'image obtenue par microscopie électronique à balayage (MEB) donne accès à des zones de coloration gris clair, qui correspondent à la pâte d'argent, à des zones d'un gris plus foncé, correspondant à la fritte de verre présente dans la pâte conductrice et à des zones noires traduisant la 3044962 4 porosité de la couche. Le niveau de porosité de la couche est calculé en déterminant le pourcentage de zones noires par traitement d'images d'une zone déterminée. L'observation est par exemple effectuée sur une longueur de 50 pm de la coupe transversale du substrat, les images étant obtenues par 5 MEB, avec un grossissement de 5000 et une tension de 10 kV. Le niveau de porosité est donné en pourcentage et est une valeur correspondant à la moyenne des différentes valeurs des niveaux de porosité obtenues après des observations sur dix positions différentes. Ainsi, la méthode de mesure du niveau de porosité de la piste 10 électroconductrice utilisée dans la présente invention est la suivante : 1) observation au microscope électronique d'une longueur d'environ 50pm de la coupe transversale polie par polissage ionique de la partie du substrat revêtu de ladite piste, 2) détermination par traitement d'images de la quantité de zones 15 noires observées et traduisant la porosité pour déterminer le niveau de porosité exprimé en pourcentage de zones noires par rapport à la totalité de la surface observée, 3) répétition des étapes 1 et 2 sur au moins dix zones différentes de la coupe transversale polie pour obtenir au moins dix valeurs de niveau 20 de porosité, 4) calcul de la moyenne des valeurs obtenues des niveaux de porosité. Il est essentiel pour limiter la propagation des fissures que la piste électroconductrice soit « peu poreuse », c'est à dire que son niveau de porosité soit inférieur à 20% 25 En plus de cette condition relative au niveau de porosité de la couche, il est également nécessaire que la piste électroconductrice en argent présente une résistivité inférieure ou égale à 3.5 I1 .cm, cette résistivité étant mesurée à une température de 25°C. La résistivité de moins de 3.5 pacm permet de s'assurer de la bonne compatibilité entre la pâte 30 conductrice en argent et l'alliage de soudure en acier à base de chrome. La résistivité p, exprimée en Ohms.cm, est obtenue en mesurant la résistance électrique R en ohms d'un fil conducteur en argent en prenant en compte la longueur I en m et la section du fil Sen m2. 3044962 5 p =Rs La mesure de la section du fil est par exemple réalisée par une méthode de profilométrie avec ou sans contact. La mesure de résistivité est généralement effectuée sur un méandre de 1 m de longueur. 5 La pâte conductrice en argent utilisée pour sérigraphier les pistes électroconductrices contient de façon avantageuse entre 90 et 97%en poids d'argent, le reste étant de la fritte de verre. L'épaisseur de la piste électroconductrice en argent mesurée après frittage varie entre 2 et 30 pm et préférentiellement entre 5 et 15 pm. 10 L'alliage utilisé pour souder le connecteur électrique à la piste électroconductrice en argent est un alliage à base d'étain, d'argent et de cuivre. Il s'agit d'un alliage considéré comme « sans plomb », répondant aux normes imposées par la directive européenne. L'alliage utilisé pour souder le connecteur sur le vitrage selon la présente invention est un alliage qui 15 comprend de 90 à 99,5%en poids d'étain, préférentiellement de 93 à 99%en poids et encore plus préférentiellement de 95 à 98% en poids d'étain. Il comprend également, en plus de l'étain de 0,5 à5 %en poids d'argent et de 0 à 5%en poids de cuivre. L'alliage peut également comprendre du bismuth, de l'indium, du zinc et/ ou du manganèse. De façon très préférée, l'alliage de 20 soudure est un alliage contenant 96,5%en poids d'étain, 3%en poids d'argent et 0,5% en poids de cuivre. L'alliage de soudure est disposé sur les parties inférieures du connecteur électrique. L'épaisseur de la couche d'alliage de soudure est de préférence inférieure ou égale à 600 pm et est encore plus préférentiellement comprise entre 150 et 600 pm. 25 Le connecteur électrique est en acier contenant du chrome. De façon très préférée, le connecteur électrique est en acier inoxydable, c'est-à-dire en acier comprenant au moins 10,5% en poids de chrome. Ce type de connecteur présente l'avantage d'être compatible avec les alliages de soudure à base d'étain, de cuivre et d'argent. Il faut en effet que les 30 différents matériaux possèdent des coefficients d'expansion thermique qui permettent de les utiliser conjointement, sans risquer de générer des contraintes mécaniques trop importantes qui entraineraient des zones de fragilité et la propagation de fissures. La conductivité thermique des 3044962 6 connecteurs en acier inoxydables est d'environ 25 à 30 W/ mK, ce qui est plus élevée que celle d'un connecteur qui serait fait dans un alliage à base de titane par exemple. Cette conductivité thermique plus élevée facilite le procédé de soudage grâce à un chauffage plus uniforme. Le connecteur en 5 acier inoxydable présente l'avantage de moins se dilater qu'un connecteur à base de cuivre, par exemple. Les alliages en acier inoxydables qui conviennent particulièrement sont par exemples les aciers 1.4016, 1.4113, 1.4509 et 1.4510 selon la norme EN 10 088-3. Le connecteur a de préférence une épaisseur comprise entre 0,1 et 2 mm, plus préférentiellement entre 0.2 10 et 1 mm et encore plus préférentiellement entre 0,3 et 0,8 mm. Le connecteur possède éventuellement un revêtement ou couche de mouillage à base de nickel, cuivre, zinc, étain, argent, or ou leurs alliages, sur la surface qui est contact avec l'alliage de soudure. De façon préférée, ce revêtement est à base de nickel et/ ou d'argent. L'épaisseur de ce revêtement 15 est préférentiellement entre 0,1 um et 0,3 um pour du nickel et de 3 à 20 um pour de l'argent. Selon un mode de réalisation, le connecteur électrique possède sur sa face inférieure destinée à être placée sur le substrat au moins deux plots ou au moins un espaceur qui permettent de s'assurer que la liaison entre le 20 connecteur et la couche conductrice en argent est correctement faite par l'intermédiaire de l'alliage de soudure. Ces plots ou espaceurs rendent le système plus robuste en aidant à contenir l'alliage et à éviter d'avoir des zones avec des quantités inhomogènes d'alliage de soudure qui pourraient provoquer des zones avec une moins bonne adhésion entre les différents 25 composants. Ces plots ou espaceur permettent également de diminuer les contraintes mécaniques qui peuvent exister entre l'élément connecteur et le substrat. Ils ont avantageusement une forme circulaire et sont notamment décrits dans la demande de brevet US 2014/ 0110166. Ces plots ou espaceurs ont de préférence une largeur variant entre 0.5x10-4 m et 10x10-4 m et une 30 hauteur variant entre 0.5x10-4 m et 5x10-4m. La présence de ces plots ou de l'espaceur permet notamment de contrôler l'épaisseur d'alliage de soudure que l'on place sous le connecteur. Il est en effet avantageux de pouvoir maintenir une épaisseur d'alliage la plus homogène possible pour éviter tout 3044962 7 amas qui pourrait entraîner une zone particulière de fragilisation, la contrainte étant d'autant plus importante que l'épaisseur est importante. Le connecteur peut également être muni d'au moins une bosse de contact qui permet de faciliter sa soudure. Cette bosse de contact est située 5 sur la zone à souder du connecteur. Le substrat sur lequel est placé le système de connexion électrique est de préférence en verre, et plus particulièrement en verre plat, par exemple fabriqué par un procédé de flottage (ou procédé « float ») dans lequel le verre fondu est déversé sur un bain métallique en fusion. Il peut par exemple 10 être un verre en quartz, un verre borosilicate, un verre aluminosilicate et/ou un verre sodocalcique. Le substrat peut également être de type polymérique, et peut comprendre du polyéthylène, du polypropylène, du polycarbonate, du polyméthacrylate de méthyle, du polystyrène, du polybutadiène, des polynitriles, du polyester, du polyuréthane, du polychlorure de vinyle, des 15 polyacrylates, du polyamide, du polyéthylène téréphtalate et/ou leurs copolymères ou leurs mélanges. Le substrat est de préférence transparent. Il a une épaisseur comprise entre 0,5 mm et 25 mm, et de façon préférée entre 0,5 et 10 mm. Le substrat peut être un verre trempé ou un verre non trempé. En 20 utilisant un verre trempé, on renforce la couche de surface qui devient donc plus résistante, ce qui permet de mettre en évidence plus facilement les phénomènes de fragilisation engendrés par la présence du système de connexion électrique. 25 L'invention porte également sur un procédé de fabrication d'un vitrage constitué d'au moins un substrat possédant un système de connexion électrique, ledit procédé comprenant les étapes suivantes : a) application d'un alliage de soudure à base d'étain, de cuivre et d'argent sur au moins une zone de contact d'un connecteur 30 électrique en acier à base de chrome, b) placement du connecteur électrique avec l'alliage de soudure sur une piste électroconductrice en argent déposée sur le substrat nu ou avec un revêtement; ladite piste ayant une résistivité mesurée à 3044962 8 25°C inférieure ou égale à 3.5 pacm et un niveau de porosité inférieur à 20% ledit niveau de porosité étant mesuré par microscopie électronique à balayage sur une coupe transversale polie par polissage ionique d'une partie du substrat comprenant le 5 système de connexion électrique et c) soudure de la zone de contact du connecteur à la piste électroconductrice en argent. Préférentiellement lors de l'étape a), une faible quantité d'alliage de 10 soudure, sous la forme d'une plaquette ou d'une goutte aplatie est déposée sur la zone de contact du connecteur. La forme, le volume et l'épaisseur de l'alliage déposé sont prédéterminées. De préférence, l'épaisseur de la plaquette d'alliage de soudure déposée est inférieure ou égale à 0,6 mm. La forme est de préférence identique à la forme de la zone de contact, pour 15 s'assurer que celle-ci sera en contact de la piste électroconductrice sur la totalité de sa surface. La piste électroconductrice en argent est obtenue en déposant sur le substrat par des méthodes connues de l'homme de l'art, par exemple par sérigraphie une pâte conductrice d'argent (émail à base d'argent). Le dépôt 20 de la couche de pâte conductrice en argent est fait indépendamment de l'étape a), dans le sens où il peut être fait avant, pendant ou après l'étape a). La couche de pâte d'argent peut être déposée directement sur le substrat, ou sur une couche elle-même déposée sur le substrat. Ainsi la couche de pâte conductrice en argent peut être déposée sur une couche d'émail noir déposée 25 sur le substrat, essentiellement destinée à rendre invisible de l'extérieur du vitrage le système de connexion électrique. Une fois déposée, la couche de pâte conductrice est ensuite séchée à 150°C environ puis cuite sous air à une température comprise entre 550°C et 700°C pendant une durée variant de 2 à 10 minutes (étape de frittage). 30 L'émail à base d'argent ainsi fritté se présente sous forme solide. Les cosses de contacts ou connecteurs peuvent être soudées pour permettre l' alimentation électrique des fils conducteurs. 3044962 9 La soudure du connecteur sur la piste électroconductrice en argent peut être réalisée par poinçonnage, par soudage par piston, par soudage par microflamme, par soudage laser, par soudage sous air chaud, par soudage par induction, par soudage résistif et/ ou avec des ultrasons. 5 La présente invention porte également sur l'utilisation d'un vitrage comprenant au moins un système de connexion électrique tel que décrit ci-avant, dans des bâtiments ou des véhicules, en particulier des véhicules automobiles, des véhicules ferroviaires ou des avions. Les vitrages sont 10 notamment utilisés en tant que pare-brises, fenêtres latérales, lunettes arrière ou toit chauffants ou équipés d'une antenne ou de tout autre fonction électrique disposée sur ou dans le vitrage. Les exemples ci-après illustrent l'invention de façon non limitative. Le test de montée et descente en température ou « temperature cycling test » est un test décrit dans la norme EN ISD 16750-4-H section 5.3.1.2. Les températures et les durées des cycles sont données dans le tableau ci-dessous: Durée (min) Température (°C) 0 +20 60 -40 150 -40 210 20 300 +105 420 -105 480 +20 Durant ces cycles, l'humidité dans la chambre de mesure n'est pas contrôlée. L'échantillon subit au moins 60 cycles successifs. Une tension de 14V (+/- 0,2) est appliquée sur l'échantillon pendant les phases de montée en température 25 (norme VW80101). 15 20 3044962 10 La figure 1 est une image observée par microscopie électronique à balayage d'un échantillon non conforme à l'invention sur laquelle on observe un niveau de porosité élevé (supérieur à 20°A de la couche électroconductrice 5 ( 1) . La figure 2 est une image observée par microscopie électronique à balayage d'un échantillon conforme à l'invention sur laquelle on observe un niveau de porosité faible (inférieur à 20°,' de la couche électroconductrice (1). 10 air ces photos, les zones en gris clair (2) correspondent à la couche électroconductrice en argent (1), les zones en gris plus foncé (3) à la fritte de verre et les zones noires (4) à la porosité de la couche d'argent. air ces figures, la couche électroconductrice (1) est déposée sur une couche d'émail (5). 15 Exemple 1 comparatif (non conforme à l'invention) Plusieurs échantillons sont fabriqués en déposant une couche de pâte conductrice en argent sur une zone d'un substrat en verre sur laquelle a été déposée une couche d'émail noir. La couche de pâte d'argent et la couche 20 d'émail sont déposées par sérigraphie, avec un écran constitué d'un tissu de fils de polyesters assemblés en un maillage de 77.55 mesh. La pâte en argent est séchée à 150°C puis est frittée sous air à une température de 640 °C, pendant une durée de 140 secondes puis le substrat ainsi revêtu est trempé. L'échantillon ainsi obtenu est découpé et placé dans un polisseur ionique afin 25 que sa coupe transversale soit polie. Le polissage est effectué avec une polisseuse de type Hitatchi 1M4000 fonctionnant sous un débit d'argon, avec une tension de 6kV, pendant un cycle de polissage de 2 heures. L'observation est ensuite réalisée au microscope électronique à balayage par détection des électrons rétrodiffusés, avec un grossissement de 5000, sous une tension de 30 10 kV. L'observation est réalisée sur une zone de 50 pm de long. Le niveau de porosité est évalué en mesurant le pourcentage de zones noires sur l'échantillon étudié. Par analyse de l'image obtenue avec le logiciel Image 3044962 11 Pro. La piste électroconductrice ainsi obtenue présente un niveau de porosité mesuré par microscopie électronique à balayage de 28% La mesure de résistivité est effectuée en utilisant un profilomètre de surface de la marque Taylor Hobson Talysurf 50 pour déterminer la section 5 d'une longueur de 1 m de fil. La résistivité de la piste électroconductrice est de 6.1 µS2. cm, à 25°C. Un connecteur en acier inoxydable (référencé sous le numéro 1.4016) est soudé par induction par l'intermédiaire d'un alliage Si96.5Ag3Cu0.5 sur la piste électroconductrice en argent. Préalablement à cette étape de soudure, 10 le substrat en verre avait été préchauffé à 60°C et la piste électroconductrice avait subi un brossage de surface avec une brosse en laine d'acier. Le substrat en verre sur lequel est soudé le connecteur électrique est ensuite soumis 60 fois consécutives au cycle de température décrit ci-avant. A l'issu de ces tests, on observe dans tous les échantillons préparés 15 d'importantes fissures. De tels échantillons ne passent donc pas les critères imposés par le test de variation de température. Exemple 2 selon l'invention Des échantillons ont été préparés selon le même mode opératoire que 20 celui décrit dans l'exemple 1, avec une pâte d'argent conductrice différente. L'émail utilisé est identique à celui de l'exemple 1. La piste électroconductrice obtenue à partir de cette pâte d'argent a un niveau de porosité de 13%et une résistivité de 3.3 glcm, à 25°C. L'alliage de soudure et les connecteurs utilisés sont également identiques à ceux de l'exemple 1. 25 Deux types de soudure (soudures par induction et soudures résistives) ont été testés sur différents échantillons. Les échantillons ont ensuite été soumis aux tests cycliques de variation de température, dans les mêmes conditions que celles décrites dans l' exemple 1. Tous les échantillons ont passé le test avec succès, sans que des 30 fissures n' apparaissent. 3044962 12 Exemple 3 selon l'invention Des échantillons identiques à ceux décrits dans l'exemple 2 ont été préparés en utilisant un autre émail noir que celui utilisé dans l'exemple 2. 5 Les autres composants du système sont tous identiques à ceux décrits dans l'exemple 2. Tous les échantillons ainsi obtenus ont passé le test avec succès, sans que des fissures n' apparaissent. REVENDICATIONS1. Vitrage constitué d'un substrat dont au moins une partie comprend un élément conducteur électrique, ledit élément conducteur comprenant un connecteur en acier contenant du chrome, soudé par un alliage de soudure à base d'étain, d'argent et de cuivre sur une piste électroconductrice, dans lequel la piste électroconductrice à base d'argent a une résistivité mesurée à 25°C inférieure ou égale à 3.5 pacm et un niveau de porosité inférieur à 20%9 ledit niveau de porosité étant mesuré par microscopie électronique à balayage sur une coupe transversale de la partie du substrat comprenant la piste électroconductrice et ayant été préalablement polie par polissage ionique. 2. Vitrage selon la revendication précédente caractérisée en ce que la piste électroconductrice est une pâte d'argent frittée comprenant un mélange de poudre d'argent et de fritte de verre. 3. Vitrage selon l'une des revendications précédentes caractérisé en ce que l'alliage de soudure est un alliage comprenant de 90 à 99,5%en poids d'étain, préférentiellement de 93 à 99%en poids et encore plus préférentiellement de 95 à 98%en poids d'étain. 4. Vitrage selon la revendication 3 caractérisé en ce que l'alliage de soudure comprend également, en plus de l'étain de 0,5 à 5 %en poids d'argent et de 0 à 5%en poids de cuivre. 5. Vitrage selon l'une des revendications précédentes caractérisé en ce que l'alliage de soudure est un alliage contenant 96,5% en poids d'étain, 3%en poids d' argent et 0,5%en poids de cuivre. 6. Vitrage selon l'une des revendications précédentes caractérisé en ce que le connecteur électrique est en acier inoxydable. 7. Vitrage selon l'une des revendications précédentes caractérisé en ce que le connecteur électrique possède sur sa face inférieure destinée à être placée sur le substrat au moins deux plots ou un espaceur. 3044962 14 8. Vitrage selon l'une des revendications précédentes caractérisé en ce que épaisseur de la piste électroconductrice en argent mesurée après frittage varie entre 2 et 30 um et préférentiellement entre 5 et 15 um. 9. Vitrage selon l'une des revendications caractérisé en ce que le substrat 5 est un verre trempé. 10. Vitrage selon l'une des revendications 1 à 8 caractérisé en ce que le substrat est un verre non trempé. 11. Procédé de fabrication d'un vitrage constitué d'au moins un substrat possédant un système de connexion électrique, ledit procédé 10 comprenant les étapes suivantes : -application d'un alliage de soudure à base d'étain, de cuivre et d'argent sur au moins une zone de contact d'un connecteur électrique en acier à base de chrome, -placement du connecteur électrique muni de l'alliage de 15 soudure sur une piste électroconductrice en argent déposée sur le substrat nu ou avec un revêtement, ladite piste ayant une résistivité mesurée à 25°C inférieure ou égale à 3.5 pacm et un niveau de porosité inférieur à 20% ledit niveau de porosité étant mesuré par microscopie électronique à balayage sur une coupe transversale de la 20 partie du substrat comprenant la piste électroconductrice, préalablement polie par polissage ionique et -soudure de la zone de contact du connecteur à la piste électroconductrice en argent. 12. Procédé selon la revendication précédente caractérisé en ce que 25 pendant l'étape a) une plaquette ou une goutte aplatie d'une épaisseur inférieure ou égale à 0,6 mm est déposée sur la zone de contact du connecteur. 13. Procédé selon l'une des revendications 11 ou 12 caractérisé en ce que la soudure du connecteur sur la piste électroconductrice en argent est 30 réalisée par poinçonnage, par soudage par piston, par soudage par microflamme, par soudage laser, par soudage sous air chaud, par soudage par induction, par soudage résistif, par soudage au fer et/ ou avec des ultrasons. 3044962 15 14. Utilisation d'un vitrage selon l'une des revendications 1 à 10 dans des bâtiments ou véhicules, en particulier des véhicules automobiles, des véhicules ferroviaires ou des avions 15. Utilisation selon la revendication 14 en tant que pare-brises, fenêtres 5 latérales, lunettes arrière ou toit chauffants ou équipés d'une antenne ou de tout autre fonction électrique disposée sur ou dans le vitrage.